(57)【要約】    ポリエチレンホモポリマーであって、以下の特性：ａ）１．０〜３．５ｄｇ／分のメルトインデックス（Ｉ２）、ｂ）Ｍｗ（ａｂｓ）対Ｉ２の関係：Ｍｗ（ａｂｓ）≧Ａ＋Ｂ（Ｉ２）（式中、Ａ＝３．２０×１０５ｇ／モルであり、Ｂ＝−８．００×１０３（ｇ／モル）／（ｄｇ／分）である）、ｃ）Ｍｗ（ａｂｓ）対Ｉ２の関係：Ｍｗ（ａｂｓ）≦Ｃ＋Ｄ（Ｉ２）（式中、Ｃ＝３．９０×１０５ｇ／モルであり、Ｄ＝−８．００×１０３（ｇ／モル）／（ｄｇ／分）である）、を含む、ポリエチレンホモポリマー。  【選択図】なし【特許請求の範囲】
【請求項１】
ポリエチレンホモポリマーであって、以下の特性：
ａ）１．０〜３．５ｄｇ／分のメルトインデックス（Ｉ２）、
ｂ）Ｍｗ（ａｂｓ）対Ｉ２の関係：Ｍｗ（ａｂｓ）≧Ａ＋Ｂ（Ｉ２）（式中、Ａ＝３．２０×１０５ｇ／モルであり、Ｂ＝−８．００×１０３（ｇ／モル）／（ｄｇ／分）である）、
ｃ）Ｍｗ（ａｂｓ）対Ｉ２の関係：Ｍｗ（ａｂｓ）≦Ｃ＋Ｄ（Ｉ２）（式中、Ｃ＝３．９０×１０５ｇ／モルであり、Ｄ＝−８．００×１０３（ｇ／モル）／（ｄｇ／分）である）、を含む、ポリエチレンホモポリマー。
【請求項２】
前記ホモポリマーが、ｄ）「ポリマーの総重量に基づき、かつＧＰＣ（ａｂｓ）により判定される際、１０６ｇ／モルよりも大きい分子量の重量分率（ｗ）」をさらに含み、それが、以下の関係：ｗ≧Ｉ＋Ｊ（Ｉ２）（式中、Ｉ＝０．０６５であり、Ｊ＝−２．００×１０−３分／ｄｇである）を満たす、請求項１に記載のポリエチレンホモポリマー。
【請求項３】
前記ホモポリマーが、以下の関係：Ｇ’＞Ｋ＋Ｌ＊ｌｏｇ（Ｉ２）（式中、Ｋ＝１５５Ｐａであり、Ｌ＝−２０Ｐａ／ｌｏｇ（ｄｇ／分）である）を満たすＧ’値を有する、請求項１または２に記載のポリエチレンホモポリマー。
【請求項４】
前記ホモポリマーが、１５０Ｐａ以上のＧ’値を有する、請求項１〜３のいずれか１項に記載のポリエチレンホモポリマー。
【請求項５】
前記ホモポリマーが、前記ホモポリマーの重量に基づいて、３．０重量％以下のヘキサン抽出可能レベルを有する、請求項１〜４のいずれか１項に記載のポリエチレンホモポリマー。
【請求項６】
前記ポリマーが、０．９１６〜０．９２１ｇ／ｃｃの密度を有する、請求項１〜５のいずれか１項に記載のポリエチレンポリマー。
【請求項７】
前記ホモポリマーが、管状反応器を備える反応器構成において調製される、請求項１〜６のいずれか１項に記載のポリエチレンホモポリマー。
【請求項８】
請求項１〜７のいずれか１項に記載のポリエチレンホモポリマーを含む組成物。
【請求項９】
前記組成物が、２９０℃〜３２０℃の温度、８〜１５ｇ／ｍ２のコーティング重量、および６０〜２００ｍ／分のライン速度で、１４０ｍｍ以下の「ネックイン」値を有する、請求項８に記載の組成物。
【請求項１０】
請求項８〜９のいずれか１項に記載の組成物から形成された少なくとも１つの構成要素を含む、物品。
【発明の詳細な説明】
【技術分野】
【０００１】
関連出願への参照
本出願は、２０１７年７月２８日に出願された米国仮特許出願第６２／５３８４５３号の利益を主張する。
【発明の概要】
【発明が解決しようとする課題】
【０００２】
紙、板、アルミニウムなどの押出コーティング用の樹脂は、通常、高温条件、例えば、２７０℃〜３５０℃、および高速（例えば、３００〜８００ｍ／分）で処理される。より低い押出速度（例えば、６０〜３００ｍ／分）、低〜中コーティング重量（例えば、８〜１５ｇ／ｍ２）で使用することができ、かつ良好なネックイン値のコーティングが依然として得られる、ＬＤＰＥ樹脂の必要性が存在する。
【０００３】
管状樹脂生成物は、以下の参考文献に記載されている：ＵＳ９２２８０３６、ＵＳ９３３４３４８、ＵＳ９３９４３８９、ＵＳ２０１６／０３０４６３８、およびＷＯ２０１３／０８３２８５。しかしながら、押出コーティング用途に好適な新しいポリエチレンホモポリマーの必要性が依然として存在しており、それは、より低い押出速度（例えば、６０〜３００ｍ／分）、低〜中コーティング重量（例えば、８〜１５ｇ／ｍ２）で処理することができ、かつ良好なネックイン値が依然として得られる。高温条件、例えば、２７０℃〜３５０℃で処理することができるそのようなホモポリマーの必要性がさらに存在する。良好なウェブエッジ安定性（コーティングウェブの各側で最大幅１〜２ｍｍの低い幅変動を有する安定したコーティング幅）、低ヘキサン抽出物、および良好な剪断減粘性を提供するホモポリマーの必要性がさらに存在する。いずれの化学修飾も伴わずに、例えば、反応器、分離器、押出機などで架橋剤を使用せずに、またはブレンド操作を使用せずに調製することができる、そのようなホモポリマーの必要性がさらに存在する。これらの必要性は、以下の発明によって満たされた。
【課題を解決するための手段】
【０００４】
ポリエチレンホモポリマーであって、以下の特性：
ａ）１．０〜３．５ｄｇ／分のメルトインデックス（Ｉ２）、
ｂ）Ｍｗ（ａｂｓ）対Ｉ２の関係：Ｍｗ（ａｂｓ）≧Ａ＋Ｂ（Ｉ２）（式中、Ａ＝３．２０×１０５ｇ／モルであり、Ｂ＝−８．００×１０３（ｇ／モル）／（ｄｇ／分）である）、
ｃ）Ｍｗ（ａｂｓ）対Ｉ２の関係：Ｍｗ（ａｂｓ）≦Ｃ＋Ｄ（Ｉ２）（式中、Ｃ＝３．９０×１０５ｇ／モルであり、Ｄ＝−８．００×１０３（ｇ／モル）／（ｄｇ／分）である）、を含む、ポリエチレンホモポリマー。
【図面の簡単な説明】
【０００５】
【図１】図１は、本発明および比較エチレンホモポリマーのＧＰＣ（ＬＳ）プロファイルを描写する。
【発明を実施するための形態】
【０００６】
ポリエチレンホモポリマー、例えば、ＬＤＰＥであって、以下の
特性：
ａ）１．０〜３．５ｄｇ／分のメルトインデックス（Ｉ２）、
ｂ）Ｍｗ（ａｂｓ）対Ｉ２の関係：Ｍｗ（ａｂｓ）≧Ａ＋Ｂ（Ｉ２）（式中、Ａ＝３．２０×１０５ｇ／モルであり、Ｂ＝−８．００×１０３（ｇ／モル）／（ｄｇ／分）である）、
ｃ）Ｍｗ（ａｂｓ）対Ｉ２の関係：Ｍｗ（ａｂｓ）≦Ｃ＋Ｄ（Ｉ２）（式中、Ｃ＝３．９０×１０５ｇ／モルであり、Ｄ＝−８．００×１０３（ｇ／モル）／（ｄｇ／分）である）、を含む、ポリエチレンホモポリマー。
【０００７】
ポリエチレンホモポリマーは、本明細書に記載される２つ以上の実施形態の組み合わせを含み得る。
【０００８】
一実施形態では、ホモポリマーは、ｄ）「ポリマーの総重量に基づき、かつＧＰＣ（ａｂｓ）により判定される際、１０６ｇ／モルよりも大きい分子量の重量分率（ｗ）」をさらに含み、それが、以下の関係：ｗ≧Ｉ＋Ｊ（Ｉ２）（式中、Ｉ＝０．０６５であり、Ｊ＝−２．００×１０−３分／ｄｇである）の関係を満たす。
【０００９】
一実施形態では、ポリエチレンホモポリマーは、１．０〜３．２、または１．０〜３．０、または１．０〜２．８、または１．０〜２．６のメルトインデックス（Ｉ２）を有する。一実施形態では、ポリエチレンホモポリマーは、１．２〜３．５、１．２〜３．２、または１．２〜３．０、または１．２〜２．８、または１．２〜２．６のメルトインデックス（Ｉ２）を有する。一実施形態では、ポリエチレンホモポリマーは、１．５〜３．５、１．５〜３．２、または１．５〜３．０、または１．５〜２．８、または１．５〜２．６のメルトインデックス（Ｉ２）を有する。
【００１０】
一実施形態では、ポリエチレンホモポリマーは、Ｇ’＞Ｋ＋Ｌ＊ｌｏｇ（Ｉ２）（式中、Ｋ＝１５５Ｐａであり、Ｌ＝−２０Ｐａ／ｌｏｇ（ｄｇ／分）である）の関係を満たすＧ’値を有する。
【００１１】
一実施形態では、ポリエチレンホモポリマーは、１５０Ｐａ以上のＧ’値を有する。
【００１２】
一実施形態では、ポリエチレンホモポリマーは、ホモポリマーの重量に基づいて、３．０重量％、または２．８重量％、または２．６重量％、または２．４重量％、または２．２重量％、または２．０重量％以下（≦）のｎ−ヘキサン抽出可能レベルを有する。
【００１３】
一実施形態では、ポリエチレンホモポリマーは、１６．０〜２３．０、または１７．０〜２２．０、または１８．０〜２１．０のＭｗ（ａｂｓ）／Ｍｎ（ａｂｓ）を有する。
【００１４】
一実施形態では、ポリエチレンホモポリマーは、２８０〜３７０ｋｇ／モル、または３００〜３５０ｋｇ／モル、または３１０〜３４０ｋｇ／モルのＭｗ（ａｂｓ）を有する。
【００１５】
一実施形態では、ポリエチレンホモポリマーは、０．９１６〜０．９２１ｇ／ｃｃ、または０．９１６〜０．９２０ｇ／ｃｃ、または０．９１６〜０．９１９ｇ／ｃｃ（１ｃｃ＝１ｃｍ３）の密度を有する。
【００１６】
一実施形態では、ポリエチレンホモポリマーは、０．９１６〜０．９２１ｇ／ｃｃ、または０．９１７〜０．９２０ｇ／ｃｃ、または０．９１８〜０．９１９ｇ／ｃｃ（１ｃｃ＝１ｃｍ３）の密度を有する。
【００１７】
一実施形態では、ポリエチレンホモポリマーは、管状反応器を備える反応器構成で調製される。さらなる実施形態では、管状反応器は、４以上または５以上の反応ゾーンを備える。
【００１８】
一実施形態では、ポリエチレンホモポリマーは、ＬＤＰＥである。
【００１９】
一実施形態では、ポリエチレンホモポリマーは、高圧重合プロセスで調製される。
【００２０】
一実施形態では、ポリエチレンホモポリマーは、４つの反応ゾーンを備える管状反応器を備える反応器構成で調製される。
【００２１】
一実施形態では、プロピオンアルデヒド（ＰＡ）およびプロピレンは、ポリエチレンホモポリマーの重合における連鎖移動剤として使用される。さらなる実施形態では、プロピオンアルデヒド（ＰＡ）およびプロピレンは、ポリエチレンホモポリマーを重合するために使用する反応器構成の各反応ゾーン内に存在する。
【００２２】
一実施形態では、ポリエチレンホモポリマーは、少なくとも２つのエチレンに富む供給流を含む管状反応器を備える反応器構成で調製される。
【００２３】
一実施形態では、ポリエチレンホモポリマーは、フリーラジカル高圧重合によって調製される。
【００２４】
本明細書の１つ以上の実施形態のポリエチレンホモポリマーを含む組成物。
【００２５】
一実施形態では、組成物は、さらに別のエチレン系ポリマー、さらにエチレン系インターポリマー、さらにエチレン系コポリマーを含む。一実施形態では、他のエチレン系ポリマーは、エチレン系インターポリマーである。
【００２６】
一実施形態では、組成物は、２９０℃〜３２０℃の温度、８〜１５ｇ／ｍ２または１０〜１２ｇ／ｍ２のコーティング重量、および６０〜２００ｍ／分、または６０〜１５０ｍ／分、または６０〜１００ｍ／分のライン速度で、１４０ｍｍ以下、または１３０ｍｍ以下、または１２５ｍｍ以下の「ネックイン」値を有する。
【００２７】
一実施形態では、組成物は、２９０℃〜３２０℃の温度、５〜１０ｇ／ｍ２または５〜８ｇ／ｍ２のコーティング重量、および６０〜２００ｍ／分、または６０〜１５０ｍ／分、または６０〜１００ｍ／分のライン速度で、１４０ｍｍ以下、または１３０ｍｍ以下、または１２５ｍｍ以下の「ネックイン」値を有する。
【００２８】
一実施形態では、組成物は、３２０℃の温度、１２ｇ／ｍ２のコーティング重量、および１００ｍ／分のライン速度で、１３０ｍｍ以下、または１２０ｍｍ以下、または１１０ｍｍ以下、または１００ｍｍ以下の「ネックイン」値を有する。
【００２９】
本明細書の１つ以上の実施形態の組成物から形成された少なくとも１つの構成要素を含む物品。
【００３０】
一実施形態では、物品は、コーティング、フィルム、または発泡体である。
【００３１】
本発明のポリエチレンホモポリマーは、本明細書に記載される２つ以上の実施形態の組み合わせを含み得る。
【００３２】
本発明の組成物は、本明細書に記載の２つ以上の実施形態の組み合わせを含み得る。
【００３３】
本発明の物品は、本明細書に記載の２つ以上の実施形態の組み合わせを含み得る。
【００３４】
重合
高圧フリーラジカル開始重合プロセスでは、２つの基本的な種類の反応器が知られている。第１の種類は、１つ以上の反応ゾーンを有する攪拌式オートクレーブ容器（オートクレーブ反応器）である。第２の種類は、１つ以上の反応ゾーンを有するジャケット付き管（管状反応器）である。
【００３５】
プロセスの各オートクレーブおよび管状反応器ゾーンの圧力は、典型的には１００〜４００メガパスカル（ＭＰａ）、より典型的には１２０〜３６０ＭＰａ、さらにより典型的には１５０〜３２０ＭＰａである。プロセスの各管状反応器ゾーン内の重合温度は、典型的には１００℃〜４００℃、より典型的には１３０℃〜３６０℃、さらにより典型的には１４０℃〜３４０℃である。
【００３６】
プロセスの各オートクレーブ反応器ゾーン内の重合温度は、典型的には１５０〜３００℃、より典型的には１６０〜２９０℃、さらに典型的には１７０〜２８０℃である。当業者は、オートクレーブ内の温度が、管状反応器の温度よりもかなり低く、差異が少なく、これにより、より好ましい抽出可能レベルが、典型的には、オートクレーブ系反応器システム内で生成されたポリマー内で観察されることを理解している。
【００３７】
開始剤
本発明のプロセスは、フリーラジカル重合プロセスである。本プロセスで使用されるフリーラジカル開始剤のタイプは重要ではないが、好ましくは、適用される開始剤のうちの１つは、３００℃〜３５０℃の範囲の高温操作を可能にするべきである。一般的に使用されているフリーラジカル開始剤としては、ペルエステル、ペルケタール、ペルオキシケトン、ペルカーボネート、および環状多官能性過酸化物などの有機過酸化物が挙げられる。
【００３８】
これらの有機過酸化物開始剤は、重合性モノマーの重量に基づいて、典型的には０．００５〜０．２重量％の量で使用される。過酸化物は、典型的には、適切な溶媒中、例えば炭化水素溶媒中の希釈溶液として注入される。
【００３９】
他の好適な開始剤としては、アゾジカルボン酸エステル、アゾジカルボン酸ジニトリルおよび１，１，２，２−テトラメチルエタン誘導体、ならびに所望の操作温度範囲でフリーラジカルを形成可能な他の成分が挙げられる。
【００４０】
一実施形態では、開始剤は、重合の少なくとも１つの反応ゾーンに添加され、開始剤は、２５５℃よりも大きい、好ましくは２６０℃よりも大きい１秒間半減期温度を有する。さらなる実施形態では、かかる開始剤は、３２０℃〜３５０℃のピーク重合温度で使用される。別の実施形態では、開始剤は、環状構造中に組み込まれた少なくとも１つのペルオキシド基を含む。
【００４１】
このような開始剤の例としては、ＴＲＩＧＯＮＯＸ３０１（３，６，９−トリエチル−３，６，９−トリメチル−１，４，７−トリペルオキソナン）およびＴＲＩＧＯＮＯＸ３１１（３，３，５，７，７−ペンタメチル−１，２，４−トリオキセパン）（これらの両方がＡｋｚｏ  Ｎｏｂｅｌより入手可能である）、ならびにＨＭＣＨ−４−ＡＬ（３，３，６，６，９，９−ヘキサメチル−１，２，４，５−テトロキソナン）（Ｕｎｉｔｅｄ  Ｉｎｉｔｉａｔｏｒｓより入手可能である）が挙げられるが、これらに限定されない。ＷＯ０２／１４３７９およびＷＯ０１／６８７２３も参照されたい。
【００４２】
連鎖移動剤（ＣＴＡ）
連鎖移動剤またはテロゲンは、重合プロセスにおいてメルトインデックス（ＭＩまたはＩ２）を制御するために使用される。連鎖移動は、ポリマー鎖の成長の停止に関連し、したがって、ポリマー材料の最終的な分子量を制限する。連鎖移動剤は、典型的には、成長中のポリマー鎖と反応し、鎖の重合反応を停止させ、新しいポリマー分子の成長を開始させる水素原子ドナーである。これらの剤は、多くの異なるタイプであり得、これらの剤としては、飽和炭化水素類または不飽和炭化水素類、アルデヒド類、ケトン類、およびアルコール類が挙げられる。選択された連鎖移動剤の濃度を制御することにより、ポリマー鎖の長さ、したがって分子量、例えば数平均分子量Ｍｎを制御することができる。Ｍｎに関連するポリマーのメルトインデックスも同様に制御される。
【００４３】
本発明のプロセスに使用される連鎖移動剤としては、脂肪族炭化水素類（例えば、ペンタン、ヘキサン、シクロヘキサン、プロペン、ペンテン、またはヘキサンなど）、ケトン類（アセトン、ジエチルケトン、またはジアミルケトンなど）、アルデヒド類（ホルムアルデヒドまたはアセトアルデヒドなど）、ならびに飽和脂肪族アルデヒドアルコール類（メタノール、エタノール、プロパノール、またはブタノールなど）が挙げられるが、これらに限定されない。
【００４４】
メルトインデックスに影響を及ぼすさらなる方法は、エチレン再循環流において、入ってくる、メタンおよびエタンなどのエチレン不純物、ｔ−ブタノール、アセトンなどの過酸化物解離生成物、ならびにまたは開始剤を希釈するために使用される溶媒成分の蓄積および制御を含む。これらのエチレン不純物、過酸化物解離生成物および／または希釈溶媒成分は、連鎖移動剤として作用することがある。一実施形態では、プロピオンアルデヒド（ＰＡ）およびプロピレンは、ポリエチレンホモポリマーの重合における連鎖移動剤として使用される。さらなる実施形態では、プロピオンアルデヒド（ＰＡ）およびプロピレンは、ポリエチレンホモポリマーを重合するために使用する反応器構成の各反応ゾーン内に存在する。
【００４５】
反応ゾーン上および反応ゾーン内の連鎖移動剤の分布は、他の全てのプロセス条件を一定に保ちながら、分子量分布（ＭＷＤ）を広げ、溶融強度を増大させるための重要なパラメータである。新鮮なエチレンおよび／またはＣＴＡ供給物の分布を使用して、反応ゾーン上および反応ゾーン内の連鎖移動剤の分布に影響を及ぼす方法の説明については、国際公開番号ＷＯ２０１３／０５９０４２を参照されたい。
【００４６】
ブレンド
本発明のポリエチレンホモポリマーは、１つ以上の他のポリマー（直鎖状低密度ポリエチレン（ＬＬＤＰＥ）を含むが、これらに限定されない）、１つ以上のα−オレフィン（プロピレン、ブテン−１、ペンテン−１、４−メチルペンテン−１、ペンテン−１、ヘキセン−１、およびオクテン−１を含むが、これらに限定されない）とエチレンとのコポリマー、ならびに高密度ポリエチレン（ＨＤＰＥ）とブレンドすることができる。ブレンド中の本発明のホモポリマーの量は、大きく異なり得るが、典型的には、ブレンド中のポリマーの重量に基づいて、１０〜９０、または１５〜８５、または２０〜８０重量パーセント（重量％）である。このブレンドは、積層の調製に有用であり、ならびに／またはフィルム、押出コーティング、発泡体、ならびにワイヤおよびケーブルなどの用途に有用である。
【００４７】
密度、メルトインデックス、Ｍｗ（ａｂｓ）、Ｍｗ（ａｂｓ）／Ｍｎ（ａｂｓ）、Ｇ’値、および／またはｎ−ヘキサン抽出物などの１つ以上の特性がポリエチレンホモポリマーと異なるエチレン系ポリマーと本発明のポリエチレンホモポリマーとのブレンドを含む組成物も提供される。
【００４８】
添加剤および用途
１つ以上の添加剤は、ポリエチレンホモポリマーを含む組成物に添加され得る。好適な添加剤としては、安定剤；充填剤、例えば、有機もしくは無機粒子（粘土、タルク、二酸化チタン、ゼオライト、粉末状金属を含む）、有機もしくは無機繊維（炭素繊維、窒化ケイ素繊維、鋼線もしくはメッシュ、およびナイロンまたはポリエステルコード化を含む）、ナノ粒子、粘土など）；粘着付与剤、およびエクステンダ油（パラフィン系またはナフテン系油を含む）が挙げられる。
【００４９】
本発明の組成物は、押出コーティング、フィルム、成形品（ブロー成形品、射出成形品、回転成形品など）、発泡体、ワイヤおよびケーブル、繊維、ならびに織布または不織布を含む有用な物品を製造するために、様々な従来の熱可塑性成形プロセスで利用され得る。
【００５０】
いくつかの実施形態は、以下の通りである。
【００５１】
１．ポリエチレンホモポリマーであって、以下の特性：
ａ）１．０〜３．５ｄｇ／分のメルトインデックス（Ｉ２）、
ｂ）Ｍｗ（ａｂｓ）対Ｉ２の関係：Ｍｗ（ａｂｓ）≧Ａ＋Ｂ（Ｉ２）（式中、Ａ＝３．２０×１０５ｇ／モルであり、Ｂ＝−８．００×１０３（ｇ／モル）／（ｄｇ／分）である）、
ｃ）Ｍｗ（ａｂｓ）対Ｉ２の関係：Ｍｗ（ａｂｓ）≦Ｃ＋Ｄ（Ｉ２）（式中、Ｃ＝３．９０×１０５ｇ／モルであり、Ｄ＝−８．００×１０３（ｇ／モル）／（ｄｇ／分）である）、を含む、ポリエチレンホモポリマー。
【００５２】
２．ホモポリマーが、ｄ）「ポリマーの総重量に基づき、かつＧＰＣ（ａｂｓ）により判定される際、１０６ｇ／モルよりも大きい分子量の重量分率（ｗ）」をさらに含み、それが、以下の関係：ｗ≧Ｉ＋Ｊ（Ｉ２）（式中、Ｉ＝０．０６５であり、Ｊ＝−２．００×１０−３分／ｄｇである）を満たす、上記１に記載のポリエチレンホモポリマー。
【００５３】
３．ホモポリマーが、以下の関係：Ｇ’＞Ｋ＋Ｌ＊ｌｏｇ（Ｉ２）（式中、Ｋ＝１５５Ｐａであり、Ｌ＝−２０Ｐａ／ｌｏｇ（ｄｇ／分）である）を満たすＧ’値を有する、上記１または２に記載のポリエチレンホモポリマー。
【００５４】
４．ホモポリマーが、１５０Ｐａ以上のＧ’値を有する、上記１〜３のいずれか１つに記載のポリエチレンホモポリマー。
【００５５】
５．ホモポリマーが、ホモポリマーの重量に基づいて、３．０重量％、または２．８重量％、または２．６重量％、または２．４重量％、または２．２重量％、または２．０重量％以下（≦）のヘキサン抽出可能レベルを有する、上記１〜４のいずれか１つに記載のポリエチレンホモポリマー。
【００５６】
６．ホモポリマーが、１６．０〜２２．０のＭｗ（ａｂｓ）／Ｍｎ（ａｂｓ）を有する、上記１〜５のいずれか１つに記載のポリエチレンホモポリマー。
【００５７】
７．ホモポリマーが、０．９１６〜０．９２１ｇ／ｃｃ、または０．９１６〜０．９２０ｇ／ｃｃ、または０．９１６〜０．９１９ｇ／ｃｃの密度を有する、上記１〜６のいずれか１つに記載のポリエチレンホモポリマー。
【００５８】
８．ホモポリマーが、０．９１６〜０．９２１ｇ／ｃｃ、または０．９１７〜０．９２０ｇ／ｃｃ、または０．９１８〜０．９１９ｇ／ｃｃの密度を有する、上記１〜７のいずれか１つに記載のポリエチレンホモポリマー。
【００５９】
９．ホモポリマーが、管状反応器を備える反応器構成で調製される、上記１〜８のいずれか１つに記載のポリエチレンホモポリマー。さらなる実施形態では、管状反応器は、４以上または５以上の反応ゾーンを備える。
【００６０】
１０．ホモポリマーが、１．０〜３．２、または１．０〜３．０、または１．０〜２．８、または１．０〜２．６のメルトインデックス（Ｉ２）を有する、上記１〜９のいずれか１つに記載のポリエチレンホモポリマー。
【００６１】
１１．ホモポリマーが、１．２〜３．５、または１．２〜３．２、または１．２〜３．０、または１．２〜２．８、または１．２〜２．６のメルトインデックス（Ｉ２）を有する、上記１〜１０のいずれか１つに記載のポリエチレンホモポリマー。
【００６２】
１２．ホモポリマーが、１．５〜３．５、または１．５〜３．２、または１．５〜３．０、または１．５〜２．８、または１．５〜２．６のメルトインデックス（Ｉ２）を有する、上記１〜１１のいずれか１つに記載のポリエチレンホモポリマー。
【００６３】
１３．ホモポリマーが、１６．０〜２３．０、または１７．０〜２２．０、または１８．０〜２１．０のＭｗ（ａｂｓ）／Ｍｎ（ａｂｓ）を有する、上記１〜１２のいずれか１つに記載のポリエチレンホモポリマー。
【００６４】
１４．ポリエチレンホモポリマーが、２８０〜３７０ｋｇ／モル、または３００〜３５０ｋｇ／モル、または３１０〜３４０ｋｇ／モルのＭｗ（ａｂｓ）を有する、上記１〜１３のいずれか１つに記載のポリエチレンホモポリマー。
【００６５】
１５．ホモポリマーがＬＤＰＥである、上記１〜１４のいずれか１つに記載のポリエチレンホモポリマー。
【００６６】
１６．ホモポリマーが、フリーラジカル高圧重合プロセスで調製される、上記１〜１５のいずれか１つに記載のポリエチレンホモポリマー。
【００６７】
１７．プロピオンアルデヒド（ＰＡ）およびプロピレンが、ポリエチレンホモポリマーの重合における連鎖移動剤として使用される、上記１６に記載のポリエチレンホモポリマー。さらなる実施形態では、プロピオンアルデヒド（ＰＡ）およびプロピレンは、ポリエチレンホモポリマーを重合するために使用する反応器構成の各反応ゾーン内に存在する。
【００６８】
１８．ポリエチレンホモポリマーが、少なくとも２つのエチレンに富む供給流を含む管状反応器を備える反応器構成で調製される、上記１〜１７のいずれか１つに記載のポリエチレンホモポリマー。
【００６９】
１９．上記１〜１８のいずれか１つに記載のポリエチレンホモポリマーを含む組成物。
【００７０】
２０．組成物が、２９０℃〜３２０℃の温度、８〜１５ｇ／ｍ２または１０〜１２ｇ／ｍ２のコーティング重量、および６０〜２００ｍ／分、または６０〜１５０ｍ／分、または６０〜１００ｍ／分のライン速度で、１４０ｍｍ以下、または１３０ｍｍ以下、または１２５ｍｍ以下の「ネックイン」値を有する、上記１９に記載の組成物。
【００７１】
２１．組成物が、２９０℃〜３２０℃の温度、５〜１０ｇ／ｍ２または５〜８ｇ／ｍ２のコーティング重量、および６０〜２００ｍ／分、または６０〜１５０ｍ／分、または６０〜１００ｍ／分のライン速度で、１４０ｍｍ以下、または１３０ｍｍ以下、または１２５ｍｍ以下の「ネックイン」値を有する、上記１９または２０に記載の組成物。
【００７２】
２２．組成物が、３２０℃の温度、１２ｇ／ｍ２のコーティング重量、および１００ｍ／分のライン速度で、１３０ｍｍ以下、または１２０ｍｍ以下、または１１０ｍｍ以下、または１００ｍｍ以下の「ネックイン」値を有する、上記１９〜２１のいずれか１つに記載の組成物。
【００７３】
２３．さらに別のエチレン系ポリマー、さらにエチレン系インターポリマー、さらにエチレン系コポリマーを含む、上記１９〜２２のいずれか１つに記載の組成物。
【００７４】
２４．上記１９〜２３のいずれか１つに記載の組成物から形成された少なくとも１つの構成要素を含む、物品。
【００７５】
２５．物品が、コーティング、フィルム、または発泡体である、上記２４に記載の物品。
【００７６】
定義
矛盾する記載、文脈から暗示的、または本技術分野において慣習的でない限り、全ての部およびパーセントは重量に基づき、全ての試験方法は本開示の出願日の時点で現行のものである。
【００７７】
本明細書で使用される場合、「組成物」という用語は、組成物を含む材料の混合物、ならびに組成物の材料から形成された反応生成物および分解生成物を指す。
【００７８】
「ブレンド」または「ポリマーブレンド」という用語は、使用される場合、２つ以上のポリマーの密接な物理的混合物（すなわち、反応なし）を意味する。ブレンドは、混和性であってもなくてもよい（分子レベルで相分離していない）。ブレンドは、相分離していてもよく、またはしていなくてもよい。ブレンドは、透過電子分光法、光散乱、Ｘ線散乱、および当該技術分野で既知の他の方法から判定されたときに、１つ以上のドメイン構成を含有してもよく、または含有しなくてもよい。ブレンドは、マクロレベル（例えば、溶融ブレンド樹脂もしくは配合）またはミクロレベル（例えば、同じ反応器内での同時成形）で２つ以上のポリマーを物理的に混合することによって達成され得る。
【００７９】
「ポリマー」という用語は、同じ種類であるか異なる種類であるかにかかわらず、モノマーを重合することによって調製される化合物を指す。したがって、ポリマーという一般的な用語は、ホモポリマーという用語（微量の不純物をポリマー構造に組み込む場合があるという理解のもとで、唯一のタイプのモノマーから調製されたポリマーを指す）、および以下に定義される「インターポリマー」という用語を包含する。微量の不純物が、ポリマー内に、および／またはポリマー内部に組み込まれてもよい。
【００８０】
「インターポリマー」という用語は、少なくとも２つの異なる種類のモノマーの重合によって調製されるポリマーを指す。インターポリマーという一般名称は、コポリマー（２つの異なるモノマーから調製されるポリマーを指す）と、２つを超える異なる種類のモノマーとから調製されるポリマーを含む。
【００８１】
「ホモポリマー」という用語は、微量の不純物がポリマー構造に取り込まれ得るという理解のもとで、エチレンのみから調製されたポリマーを指す。例えば、極微量のアセチレン成分（ポリマー中２０モルｐｐｍ未満）は、エチレンの典型的な基準値（例えば、エチレン供給物における最大５モルｐｐｍのアセチレン）に従って、エチレン供給物中に存在し得る。
【００８２】
「エチレン系ポリマー」という用語は、ポリマーの重量に基づいて、５０重量％または過半量の重合エチレンを含み、任意選択的に少なくとも１つのコモノマーを含み得るポリマーを指す。
【００８３】
「エチレン系インターポリマー」という用語は、インターポリマーの重量に基づいて、５０重量％または過半量の重合エチレンを含み、少なくとも１つのコモノマーを含むインターポリマーを指す。
【００８４】
「エチレン系コポリマー」という用語は、コポリマーおよび唯一のコモノマー（したがって、２つのみのモノマータイプ）の重量に基づいて、５０重量％または過半量の重合エチレンを含むコポリマーを指す。
【００８５】
「高圧管状重合プロセス」という用語は、本明細書で使用される場合、少なくとも１０００バール（１００ＭＰａ）の高圧で実行されるフリーラジカル重合プロセスを指す。
【００８６】
「エチレンに富む供給流」という用語は、本明細書で使用される場合、反応器システムへの供給流を指し、供給流中の全ての構成成分のモル量に基づいて、過半量のエチレンを含有する。任意選択的に、より多くの連鎖移動剤、コモノマー、他のプロセス構成成分（例えば潤滑油、溶媒など）、および／または不純物（例えば、開始剤分解生成物）のうちの１つが供給流中に存在し得る。
【００８７】
「反応器構成」という用語は、本明細書で使用される場合、ポリマーを重合するために使用される、１つ以上の反応器と、任意選択的に、１つ以上の反応器予熱器および１つ以上のエチレン供給冷却デバイスとを指す。かかる反応器としては、オートクレーブ反応器（複数可）、管状反応器（複数可）、およびオートクレーブと管状反応器との組み合わせが挙げられるが、これらに限定されない。
【００８８】
「反応ゾーン」という用語は、ラジカル、またはラジカルに解離する、および／またはラジカルを生成する成分の添加により重合反応が開始される容器、例えば反応器、または容器の区分を指す。例示的な容器または反応器としては、オートクレーブおよび管状反応器が挙げられるが、これらに限定されない。反応媒体は、反応ゾーンの周りのジャケットを通って流れる熱伝達媒体によって加熱および／または冷却され得る。
【００８９】
「含む（ｃｏｍｐｒｉｓｉｎｇ）」、「含む（ｉｎｃｌｕｄｉｎｇ）」、「有する（ｈａｖｉｎｇ）」という用語、およびそれらの派生語は、任意の追加の構成要素、工程、または手順の存在を、それらが具体的に開示されているか否かにかかわらず、除外することを意図するものではない。曖昧さを避けるために、「含む（ｃｏｍｐｒｉｓｉｎｇ）」という用語を使用して請求される全ての組成物は、別途記載がない限り、任意の追加の添加剤、アジュバント、またはポリマー化合物であるか否かにかかわらず化合物を含んでもよい。対照的に、「本質的に〜からなる」という用語は、操作性に必須ではないものを除いて、あらゆる後続の引用範囲から、いかなる他の構成要素、工程、または手順も除外する。「からなる」という用語は、具体的に規定または列挙されていない任意の構成要素、工程、または手順を除外する。
【００９０】
試験方法
密度：密度測定のための試料を、ＡＳＴＭ  Ｄ１９２８に従って調製する。ポリマー試料を、１９０℃および３０，０００ｐｓｉで３分間、次いで２１℃および２０７ＭＰａで１分間押圧する。測定を、ＡＳＴＭ  Ｄ７９２、方法Ｂを使用して、試料の押圧から１時間以内に行う。
【００９１】
メルトインデックス：メルトインデックス、またはＩ２、（ｇ／１０分またはｄｇ／分）は、ＡＳＴＭ  Ｄ１２３８、条件１９０℃／２．１６ｋｇに従って測定される。Ｉ１０は、ＡＳＴＭ  Ｄ１２３８、条件１９０℃／１０ｋｇで測定される。
【００９２】
光散乱ゲル浸透クロマトグラフィ（ＬＳ−ＧＰＣ、ＧＰＣ（ａｂｓ））：
トリプル検出器ゲル浸透クロマトグラフィ（ＴＤ−ＧＰＣ）：１４５℃で設定されたＡＬＬＩＡＮＣＥ  ＧＰＣＶ２０００機器（Ｗａｔｅｒｓ  Ｃｏｒｐ．）で高温ＴＤ−ＧＰＣ分析を実行する。ＧＰＣの流量は、１ミリリットル／分（ｍＬ／分）である。注入量は２１８．５マイクリットル（μＬ）である。カラムセットは、４つの混合Ａカラム（２０ミクロン（μｍ）粒子、７．５×３００ｍｍ、Ｐｏｌｙｍｅｒ  Ｌａｂｏｒａｔｏｒｉｅｓ  Ｌｔｄ）からなる。
【００９３】
ＣＨセンサを備えたＰｏｌｙｍｅｒＣｈＡＲからのＩＲ４検出器、λ＝４８８ｎｍで動作する、３０メガワット（ｍＷ）のアルゴンイオンレーザを備えた、Ｗｙａｔｔ  Ｔｅｃｈｎｏｌｏｇｙ  Ｄａｗｎ  ＤＳＰ  Ｍｕｌｔｉ−Ａｎｇｌｅ  Ｌｉｇｈｔ  Ｓｃａｔｔｅｒｉｎｇ（ＭＡＬＳ）検出器（Ｗｙａｔｔ  Ｔｅｃｈｎｏｌｏｇｙ  Ｃｏｒｐ．，Ｓａｎｔａ  Ｂａｒｂａｒａ，ＣＡ，ＵＳＡ）、およびＷａｔｅｒｓの３細管粘度検出器を使用して、検出が達成される。ＭＡＬＳ検出器は、１，２，４−トリクロロベンゼン（ＴＣＢ）溶媒の散乱強度を測定することにより較正される。フォトダイオードの正規化は、３２，１００の重量平均分子量（Ｍｗ）および１．１１の多分散性（分子量分布）を有する高密度ポリエチレン（ＨＤＰＥ）であるＳＲＭ１４８３を注入することにより行われる。ＴＣＢのポリエチレンには、０．１０４ｍＬ／ｍｇの比屈折率増分（ｄｎ／ｄｃ）が使用される。
【００９４】
従来のＧＰＣ較正は、分子量５８０〜７，５００，０００ｇ／モルの２０の狭ポリスチレン（ＰＳ）標準（Ｐｏｌｙｍｅｒ  Ｌａｂｏｒａｔｏｒｉｅｓ  Ｌｔｄ．）を用いて行われる。以下の等式：Ｍポリエチレン＝Ａ＊（Ｍポリスチレン）Ｂ（式中、Ａ＝０．３９であり、Ｂ＝１である）を使用して、ポリスチレン標準ピーク分子量をポリエチレン分子量に変換する。Ａの値は、１１５，０００ｇ／モルのＭｗを有する線形高密度ポリエチレンホモポリマー（ＨＤＰＥ）を使用して判定される。このＨＤＰＥ基準物質はまた、１００％の質量回収率と１．８７３ｄＬ／ｇの固有粘度を想定して、ＩＲ検出器とおよび粘度計を較正するために使用される。
【００９５】
２００ｐｐｍの２，６−ジ−ｔ−ブチル−４−メチルフェノール（Ｍｅｒｃｋ，Ｈｏｈｅｎｂｒｕｎｎ，Ｇｅｒｍａｎｙ）を含有する蒸留「ベーカー分析済み」グレードＴＣＢ（Ｊ．Ｔ．Ｂａｋｅｒ，Ｄｅｖｅｎｔｅｒ，Ｔｈｅ  Ｎｅｔｈｅｒｌａｎｄｓ）を、試料調製用の溶媒、ならびに３Ｄｅｔ−ＧＰＣ実験用の溶媒として使用する。ＨＤＰＥ  ＳＲＭ１４８３は、米国国立標準技術研究所（Ｇａｉｔｈｅｒｓｂｕｒｇ，ＭＤ，ＵＳＡ）から得られる。
【００９６】
ＬＤＰＥ溶液は、１６０℃で３時間、穏やかに攪拌しながら試料を溶解することにより調製される。ＰＳ標準は、同じ条件下で３０分間溶解される。試料濃度は１．５ｍｇ／ｍＬであり、ポリスチレン濃度は０．２ｍｇ／ｍＬである。ＭＡＬＳ検出器は、異なる散乱角度（θ）で試料中のポリマーまたは粒子からの散乱信号を判定する。基本的な光散乱方程式（Ｍ．Ａｎｄｅｒｓｏｎ，Ｂ．Ｗｉｔｔｇｒｅｎ，Ｋ．−Ｇ．Ｗａｈｌｕｎｄ，Ａｎａｌ．Ｃｈｅｍ．７５，４２７９（２００３）から）は次のように記述できる。
【数１】
2020528944.tif 000002
式中、Ｒθは過剰レイリー比であり、Ｋは光学定数であり、これは、とりわけ、特定の屈折率増分（ｄｎ／ｄｃ）に依存し、ｃは溶質の濃度、Ｍは分子量、Ｒｇは回転半径、λは入射光の波長である。光散乱データから分子量および回転半径を計算するには、ゼロ角度への外挿が必要である（Ｐ．Ｊ．Ｗｙａｔｔ，Ａｎａｌ．Ｃｈｉｍ．Ａｃｔａ２７２，１（１９９３）も参照されたい）。これは、いわゆるデバイプロットでｓｉｎ２（θ／２）の関数として（Ｋｃ／Ｒθ）１／２をプロットすることにより行われる。分子量は、縦軸の切片と、曲線の初期勾配からの回転半径とから計算できる。第２のビリアル係数は、無視できると想定される。固有粘度数は、粘度および濃度検出器信号の両方から、各溶出スライスにおける特定の粘度と濃度との比を取ることによって計算される。
【００９７】
ＡＳＴＲＡ４．７２（Ｗｙａｔｔ  Ｔｅｃｈｎｏｌｏｇｙ  Ｃｏｒｐ．）ソフトウェアを使用して、ＩＲ検出器、粘度計、ＭＡＬＳ検出器から信号を収集し、計算を実行する。
【００９８】
計算された分子量（例えば、絶対重量平均分子量Ｍｗ（ａｂｓ）および絶対分子量分布（例えば、Ｍｗ（ａｂｓ）／Ｍｎ（ａｂｓ）））は、記載のポリエチレン標準物質のうちの１つ以上から誘導された光散乱定数、および０．１０４の屈折率濃度係数（ｄｎ／ｄｃ）を使用して得られる。概して、質量検出器応答および光散乱定数は、約５０，０００ダルトンを超える分子量を有する線形標準から判定されるべきである。粘度計の較正は、製造業者によって説明される方法を使用して、または代替的に標準基準材料（ＳＲＭ）１４７５ａ、１４８２ａ、１４８３、または１４８４ａなどの好適な線形標準の公表された値を使用して達成され得る。クロマトグラフィ濃度は、第２のビリアル係数効果（分子量に対する濃度効果）を扱うことを排除するのに十分に低いと想定される。
【００９９】
ＴＤ−ＧＰＣからの得られたＭＷＤ（ａｂｓ）曲線は、絶対重量平均分子量Ｍｗ（ａｂｓ）、絶対数平均分子量Ｍｎ（ａｂｓ）、およびｗの３つの特徴的なパラメータで要約され、ｗは、ポリマーの総重量に基づいて、かつＧＰＣ（ａｂｓ）により判定される際、１×１０６ｇ／モルよりも大きい分子量の重量分率として定義される。
【０１００】
方程式の形式では、パラメータは、次のように判定される。「ｌｏｇＭ」および「ｄｗ／ｄｌｏｇＭ」の表からの数値積分は、典型的には、台形公式で行われる。
【数２】
2020528944.tif 000003
【０１０１】
レオロジーＧ’
Ｇ’測定において使用した試料は、圧縮成形プラークから調製した。アルミニウム箔片をバックプレート上に置き、鋳型または型をバックプレートの上部に置く。およそ１２グラムの樹脂を型に入れ、第２のアルミニウム箔片を樹脂および型の上に置く。次いで、第２のバックプレートをアルミニウム箔の上部に置く。１セット全体を圧縮成型プレスに入れ、以下の条件：１５０℃、１０バールの圧力で３分、続いて１５０℃、１５０バールで１分間、続いて１５０バールで「１．５分」急冷して室温まで冷却する。２５ｍｍのディスクを圧縮成型されたプラークから打ち抜く。このディスクの厚さは、およそ２．０ｍｍである。
【０１０２】
Ｇ’を判定するためのレオロジー測定は、１７０℃、および１０％のひずみの窒素環境において行う。打ち抜いたディスクを、少なくとも３０分間、１７０℃で予熱されたＡＲＥＳ−１（Ｒｈｅｏｍｅｔｒｉｃｓ  ＳＣ）レオメータオーブン内に位置する２つの「２５ｍｍ」平行プレートの間に置き、「２５ｍｍ」の平行プレートの間隙を、１．６５ｍｍまでゆっくりと低減する。次いでこれらの条件で、試料を正確に５分間維持する。次いで、オーブンを開き、余分な試料をプレートの縁の周りで注意深く切り取って、オーブンを閉じる。試料の貯蔵弾性率および損失弾性率を、１００〜０．１ｒａｄ／秒（０．１ｒａｄ／秒で５００Ｐａ未満のＧ’’値を得ることができる場合）、または１００〜０．０１ｒａｄ／秒の減少する周波数掃引に従って、小振幅の振動剪断によって測定する。各周波数掃引に対して、周波数ディケード当たり１０ポイント（対数的に間隔を置いた）を使用する。
【０１０３】
データを、両対数スケールでプロットした（Ｇ’（Ｙ軸）対Ｇ”（Ｘ軸））。Ｙ軸スケールは、１０〜１０００Ｐａの範囲を網羅し、一方でＸ軸スケールは、１００〜１０００Ｐａの範囲を網羅する。Ｏｒｃｈｅｓｔｒａｔｏｒソフトウェアを使用して、（または少なくとも４つのデータポイントを使用して）Ｇ’’が２００〜８００  Ｐａである領域のデータを選択する。データを、近似経験式（ｆｉｔ  ｅｑｕａｔｉｏｎ）Ｙ＝Ｃ１＋Ｃ２ｌｎ（ｘ）を使用して、対数多項式モデルに近似させる。Ｏｒｃｈｅｓｔｒａｔｏｒソフトウェアを使用して、５００Ｐａに等しいＧ’’におけるＧ’を補間によって判定する。
【０１０４】
ヘキサン抽出物のための標準方法
ポリマーペレット（約２．２ｇのペレットがフィルムに押圧される、さらなる修飾を伴わない重合、ペレット化プロセスから）を、３．０〜４．０ミルの厚さで、カーバープレス内で押圧する。ペレットを１９０℃で、３分間、３，０００重量ポンドで、その後１９０℃で、３分間、４０，０００重量ポンドで押圧する。作業者の手からの残渣油でフィルムを汚染しないように、非残渣手袋（ＰＩＰ＊ＣｌｅａｎＴｅａｍ＊Ｃｏｔｔｏｎ  Ｌｉｓｌｅ  Ｉｎｓｐｅｃｔｉｏｎ  Ｇｌｏｖｅｓ、部品番号：９７−５０１）を着用する。フィルムを「１インチ×１インチ」の正方形に切断し、秤量する。「２．５ｇ」のフィルム試料を各々の抽出に使用するように、十分なフィルム試料を使用する。フィルムを、次いで、加熱した水浴中に「４９．５±０．５℃」で、約１０００ｍｌのヘキサンを含有するヘキサン容器中で、２時間抽出する。
【０１０５】
ヘキサンは、異性体ヘキサン混合物（例えば、Ｈｅｘａｎｅｓ（Ｏｐｔｉｍａ）、Ｆｉｓｈｅｒ  Ｃｈｅｍｉｃａｌ、ＨＰＬＣ用の高純度移動相、および／またはＧＣ用途用の抽出溶媒、ＧＣによる９９．９％分）である。２時間後、フィルムを取り出し、清浄なヘキサン中ですすぎ、最初に窒素で乾燥させ、次いで、真空オーブン（８０±５℃）中で、完全真空（ＩＳＯＴＥＭＰ  Ｖａｃｕｕｍ  Ｏｖｅｎ、Ｍｏｄｅｌ  ２８１Ａ、約３０インチＨｇ）で２時間乾燥させる。次いで、フィルムをデシケータに入れ、室温まで最低１時間冷却させる。次いで、フィルムの重量を再秤量し、ヘキサンにおける抽出による質量損失の量を計算する。
【０１０６】
実験
本発明の実施例（ＩＥ１）
重合は、４つの反応ゾーンおよび２つのエチレン系供給流を有する管状反応器で実施された。各反応ゾーン内では、この水を反応器のジャケットを通して向流で循環させることにより、反応媒体を冷却および／または加熱するために、加圧水が使用された。入口圧力は、２２５０バールであった。エチレンの押出量は、約４５ｔ／時間であった。各反応ゾーンは、１つの入口および１つの出口を有した。各入口流は、前の反応ゾーンからの出口流、および／または添加されたエチレンに富む供給流からなった。エチレンは、エチレン中の微量（最大５モルｐｐｍ）のアセチレンを許容した基準値に従って供給された。したがって、ポリマー内に組み込まれるアセチレンの最大の潜在的な量は、エチレン系ポリマーのモノマー単位の総モルに基づいて、１６モルｐｐｍ以下である。未転化エチレン、および反応器出口中の他のガス成分は、高圧および低圧リサイクルによりリサイクルされ、ブースター、一次およびハイパー（二次）圧縮器により圧縮された。有機過酸化物（表１を参照）が各反応ゾーンに供給された。各重合について、プロピオンアルデヒド（ＰＡ）およびプロピレンの両方が連鎖移動剤として使用され、各反応ゾーン内に存在していた。エチレンに富む反応器の供給流には、均一の濃度の適用された連鎖移動剤を含有する。
【０１０７】
反応ゾーン１内で第１のピーク温度（最高温度）に達した後、反応媒体を加圧水を用いて冷却した。反応ゾーン１の出口で、反応媒体は、再開始のための有機過酸化物を含有する、新鮮で冷たい、エチレンに富む供給流を注入することにより、さらに冷却した。第２の反応ゾーンの終わりに、第３の反応ゾーンにおけるさらなる重合を可能にするために、有機過酸化物が供給された。有機過酸化物は、最低温度開始剤クラス（最低半減期温度）によって温度発現を開始および／または加速するために、多くの場合、低温および高温開始剤システムの混合物において適用される一方で、制御温度、それぞれ、オートクレーブ反応ゾーンのための最大ゾーン温度、および管状反応器ゾーンのための最大ピーク温度は、表１に示されるように、最高温度開始剤クラス（最高半減期温度）によって制御および判定される。このプロセスを第３の反応ゾーンの終わりで繰り返して、第４の反応ゾーンにおけるさらなる重合を可能にした。溶融温度が約２３０〜２５０℃の単軸スクリュー押出機設計を使用して、ポリマーを押し出してペレット化した（１グラムあたり約３０ペレット）。エチレンに富む供給流と４つの反応ゾーンとの重量比は、Ｘ：（１．００−Ｘ）：０．００：０．００であった。式中、Ｘは、エチレンに富む供給流全体の重量分率で、Ｘは、「前部へのエチレン／重量％」として表３に指定される。内部プロセス速度は、それぞれ第１、第２、第３、第４の反応ゾーンで、約１６．５、１２、１２、１２ｍ／秒であった。追加情報は、表２および表３に見出すことができる。
【表１】
2020528944.tif 000004
【表２】
2020528944.tif 000005
【表３】
2020528944.tif 000006
【０１０８】
ポリマー特性を表４および表５に示す。
【表４】
2020528944.tif 000007
【表５】
2020528944.tif 000008
【０１０９】
本発明の実施例は、ポリマー特性の優れた均衡を有する。低い抽出物および高い弾性Ｇ’は、ほとんどの管状グレードよりも高いが、オートクレーブＬＤＰＥよりも低い高分子量で得られる。
【０１１０】
比較例ＰＴ７００７は、オートクレーブＬＤＰＥである。本発明の試料と比較して、それは、少ない抽出物を有するが、著しくより高い分子量およびより低いＧ’レベルを有する。
【０１１１】
比較例のＬＤＰＥ４５０Ｅは、より低いＧ’値を有する管状樹脂である。それは、より高い溶融強度用途に使用されるが、低いネックイン押出コーティング用途には好適ではない、比較的広い管状ＬＤＰＥ材料である。
【０１１２】
比較例のＡＧＩＬＩＴＹ  ＥＣ７０００は、高いＧ’値を有する管状樹脂であるが、本発明の材料と比較すると、より高分子量の部分の一部が欠けているため、これにより、本発明の実施例と比較して、低いコーティング速度で何らかのより高いネックインを示している。
【０１１３】
図１は、比較例と本発明の実施例のＭＷＤを示している。
【０１１４】
本発明のポリマーの高いＧ’は、押出コーティング、ならびに吹き込みおよび流延フィルムおよび発泡などの他の強い流動用途に良好である。広いＭＷＤは、押出コーティングおよび関連用途に必要とされる。本発明のポリマーの低抽出物は、高品質の加工、例えば、押出操作における煙の形成を低下させるのに良好であり、食品接触用途に関連している。
【０１１５】
押出コーティング
単層押出コーティングは、以下の温度設定１（押出機：２００℃／２５０℃／２８０℃／３２０℃／３２０℃／３２０℃、フランジ／アダプタ／配管：３２０℃（６つのゾーン）、およびダイ：３２０℃×１０ゾーン）、ならびに以下の温度設定２（押出機：２００℃／２５０℃／２８０℃／２９０℃／２９０℃／２９０℃、フランジ／アダプタ／配管：２９０℃（６つのゾーン）、およびダイ：２９０℃×１０ゾーン）で表される設定温度プロファイルで実行された。
【０１１６】
ＬＤＰＥ樹脂は、８ｇ／ｍ２、１０ｇ／ｍ２、１２ｇ／ｍ２、１５ｇ／ｍ２、および２５ｇ／ｍ２の量（コーティング重量）で、７０ｇ／ｍ２のクラフト紙上に、長さと直径との（Ｌ／Ｄ）比が３２で、「３．５インチ」直径スクリュー上に押し出され、溶融圧力および溶融温度は、アダプタ内に配置された熱電対で記録された。溶融物は、公称０．７ｍｍのダイ間隙に設定した、Ｄａｖｉｓ  Ｓｔａｎｄａｒｄ／Ｅｒ−Ｗｅ−Ｐａフレックスリップエッジビーズ低減ダイ、シリーズ５１０Ａを通して送達された。溶融延伸および適用（移動する溶融基材上への溶融物の垂直方向の）は、圧力ロールに向かって２５０ｍｍの空隙および１５ｍｍのニップオフセットで実行された。艶消し表面仕上げを有する「水冷」冷却ロールに接触する、ゴム表面層を有する圧力ロールとの接触点である、ラミネータニップ内の移動基材上に溶融物を適用し、１５℃〜２０℃の温度で維持した。空隙は、ダイリップとラミネータニップとの間の垂直距離として定義される。ニップオフセットは、ラミネータニップに対するダイリップ位置の水平オフセットとして定義される。
【０１１７】
６０ｍ／分、８０ｍ／分、１００ｍ／分、１５０ｍ／分、および２５０ｍ／分の異なるライン速度を使用して、８ｇ／ｍ２、１０ｇ／ｍ２、１２ｇ／ｍ２、および１５ｇ／ｍ２のコーティング重量における「ネックイン」を判定した。「ドローダウン」の判定には、１５ｇ／ｍ２開始コーティング重量および１００ｍ／分の開始ライン速度で、変化する（徐々に増加する）ライン速度を使用した。「ドローダウン」は、ウェブの破損が起こる前に達成可能な最大ライン速度として定義される。「ネックイン」は、ウェブの最終幅とダイ幅と（固定ライン速度（６０ｍ／分、８０ｍ／分、１００ｍ／分、１５０ｍ／分、および２５０ｍ／分）における）の差である。より低い「ネックイン」およびより高い「ドローダウン」は、両方とも非常に望ましい。より低い「ネックイン」は、ウェブのより良い寸法安定性を指示し、これにより、基材上へのコーティングのより良い制御を提供する。「ドローダウン」が高いほど、ライン速度が高いことを指示し、これはより高い生産性を意味する。結果を表６および７に示す。
【表６】
2020528944.tif 000009
【表７】
2020528944.tif 000010
【０１１８】
表６は、ＬＤＰＥ樹脂の様々なコーティング重量およびライン速度条件における「ネックイン」値を示し、これは、押出コーティングプロセスのための重要なパラメータである。オートクレーブ系ＤＯＷ  ＬＤＰＥ  ＰＴ７００７（ＥＣ  Ａ）は、低い「ネックイン」を有し、押出コーティング用途に商業的に適用される。ＡＧＩＬＩＴＹ  ＥＣ７０００（ＥＣ  Ｂ）は、押出コーティング用途向けに設計された管状系樹脂であり、押出コーティングに商業的に適用される。典型的には、管状ＬＤＰＥで低い「ネックイン」を達成することは困難である。フィルム用途向けに設計された管状ＬＤＰＥであるＤＯＷ  ＬＤＰＥ４５０Ｅ（ＥＣ  Ｃ）の比較例を考慮すると、表６は、オートクレーブ系比較試料ＥＣ  Ａ、および比較試料ＥＣ  Ｂ（管状系押出コーティング樹脂）よりも高い「ネックイン」を示している。試料ＥＣ  Ｂ、ＡＧＩＬＩＴＹ  ＥＣ７０００は、オートクレーブ系ＤＯＷ  ＬＤＰＥ  ＰＴ  ７００７の試料ＥＣ  Ａと比較して、より高い「ネックイン」を示している。この差は、６０ｍ／分〜２５０ｍ／分のより低いコーティングライン速度で、かつ１０ｇ／ｍ２〜１５ｇ／ｍ２の低いコーティング重量でより大きい。対照的に、管状系押出コーティング樹脂である本発明のＥＣ１（ＩＥ１）は、６０ｍ／分〜２５０ｍ／分の低ライン速度、および８ｇ／ｍ２、１０ｇ／ｍ２、１２ｇ／ｍ２、および１５ｇ／ｍ２のコーティング重量で  有意な改善の（より低い）「ネックイン」を示す。表７に示すように、１００および３００ｍ／分のライン速度で２５ｇ／ｍ２のコーティング重量について、本発明の試料ＥＣ１で同じ観察が行われた。最終的な「ネックイン」結果は、オートクレーブ系ベンチマークＤＯＷ  ＬＤＰＥ  ＰＴ７００７（ＥＣ  Ａ）と同等である。本発明の実施例は、オートクレーブ系実施例と比較して、より低いＭｗ（ａｂｓ）でさえ良好な押出コーティングを提供する。また、本発明の実施例は、ＥＣ  Ｂ、管状系ＡＧＩＬＩＴＹ  ＥＣ７０００と比較して、オートクレーブ系基準である「ＤＯＷ  ＬＤＰＥ  ＰＴ  ７００７」ＥＣ  Ａ試料と同様に、有意に良好なウェブエッジ安定性を有することが観察された。本発明の実施例は、オートクレーブプロセスと比較して、改善された変換レベル、およびより低いエネルギー入力で、管状反応器トレイン上で作製することができる。さらにまた、本発明のポリマーは、１つの管状反応器トレイン上に高透明度フィルムおよび押出コーティングを生成することを可能にする。高透明度フィルム用途の場合、ゲルレベルは非常に低くしなければならない。低ゲルレベルを達成するために、架橋能力を有する架橋剤および／またはコモノマーは、典型的には、ポリマーの形成において望ましくない。本発明のエチレン系ポリマーは、高分子量画分が過剰に存在することなく、改善された弾性およびコーティング性能を有することが発見された。Ｉ２、Ｍｗ（ａｂｓ）およびＧ’の組み合わせは、中程度のＭｗ（ａｂｓ）で高い弾性を提供する。
【０１１９】
本発明を前述の実施例でかなり詳細に説明してきたが、この詳細は例示の目的のためであり、以下の特許請求の範囲に記載されるような本発明に対する限定として解釈されるべきではない。
【図１】
2020528944.tif 000011
【国際調査報告】
2020528944.tif 000012
2020528944.tif 000013
2020528944.tif 000014